【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
共重合体、両親媒性化合物および磁性超微粒子を含む水性磁性分散体において、該磁性超微粒子が結晶質であり、該両親媒性化合物が、ポリエチレンオキサイドと芳香環を含み、該共重合体が、スチレンとアクリル酸を含み、ガラス転移点が−１０℃から１００℃の間にあることを特徴とする水性磁性分散体。
【請求項２】
前記磁性超微粒子の粒径が５０ｎｍ以下である請求項１に記載の水性磁性分散体。
【請求項３】
前記磁性超微粒子の保磁力が１０００Ｏｅ以下である請求項１または２に記載の水性磁性分散体。
【請求項４】
前記磁性超微粒子が、乾燥工程を含まない水系反応で合成されて水系懸濁液の状態でかつ結晶質である請求項１〜３のいずれかに記載の水性磁性分散体。
【請求項５】
前記共重合体の分子量が、１０００から２００００の間にある請求項１〜４のいずれかに記載の水性磁性分散体。
【請求項６】
前記両親媒性化合物の分子量が、５００から１００００の間にある請求項１〜５のいずれかに記載の水性磁性分散体。
【請求項７】
前記共重合体のガラス転移点が１０℃から９０℃の間にある請求項１〜６のいずれかに記載の水性磁性分散体。
【手続補正２】
【補正対象書類名】明細書
【補正対象項目名】００１２
【補正方法】変更
【補正の内容】
【００１２】
さらに、非晶質の磁性超微粒子は磁化量を持つことはできても保磁力を持つことはできないので、磁気記録を行うことが不可能となり、限られた用途にしか用いることができない。結晶質の磁性超微粒子は、粒径や種類によって磁化量や保磁力をコントロールすることが可能となる。このような結晶質の磁性超微粒子の分散において、本発明は特に有効である。
【手続補正３】
【補正対象書類名】明細書
【補正対象項目名】００１３
【補正方法】変更
【補正の内容】
【００１３】
本発明の磁性超微粒子では、粒径が５０ｎｍ以下であることが重要である。磁性超微粒子の粒径が５０ｎｍ以上の場合には、元々磁性超微粒子の比重が大きいので、粒子が沈降しやすくなり、保存安定性の高い分散体を得ることはできない。また保磁力が１０００Ｏｅ以下であることが望ましい。これより高いと、クレジットカードなどのリーダライターでの磁気記録・再生が極めて困難になる。
【手続補正４】
【補正対象書類名】明細書
【補正対象項目名】００３４
【補正方法】変更
【補正の内容】
【００３４】
本発明の水性磁性分散体を用いて作製される水性磁性インクをインクジェットプリンタで印字する場合に、磁場を印加しながら印字して磁性超微粒子を配向させることによって角形比（Ｂｒ／Ｂｓ）を大きくすることができ、これにより、再生出力に直接影響する残留磁束密度を大きくすることが可能となる。つまり、通常の磁気記録にも使用可能な、磁気ヘッドによる再生出力の大きな磁気印刷物を、インクジェットプリンタで作製することが可能となる。この場合、水性磁性分散体に使用したスチレンとアクリル酸を含む共重合体のガラス転移点が１００℃より高い場合は、印字物の粘度が高くなるため十分な効果が得られない。角形比（Ｂｒ／Ｂｓ）は、磁場配向時に印加する磁場の強度は、用いる磁性超微粒子や用途などによって異なるが、５００から１５０００エルステッドが望ましい。また、磁場は永久磁石、ソレノイド磁石などどのような磁石を用いて発生させても良い。磁場の印加方向は、用途などに応じて、印字する方向（長手方向）に対して平行方向、垂直方向あるいは斜め方向などいずれの方向でも良い。
【手続補正５】
【補正対象書類名】明細書
【補正対象項目名】００３７
【補正方法】変更
【補正の内容】
【００３７】
（実施例１）粒径が２０ｎｍで、磁気特性が保磁力７４０エルステッド、飽和磁化率６５ｅｍｕ／ｇであるコバルトフェライト超微粒子の濃度が２２０ｇ／ｌ水懸濁液１００重量部に、スチレンおよびアクリル酸の組成比が８０：２０である分子量１００００、ガラス転移点９９℃の共重合体５重量部とポリエチレンオキサイドと芳香環を含む両親媒性化合物（三洋化成製  商品名：ノニポール４００）４重量部を混合し粒径０．３mmのジルコニアビーズを使ってサンドミルで２時間分散して水性磁性分散体を得た。
【手続補正６】
【補正対象書類名】明細書
【補正対象項目名】００４６
【補正方法】変更
【補正の内容】
【００４６】
表１
┌────┬─────┬─────┬───┬───┬─────────┐
│        │保存安定性│目詰まり  │角形比│耐擦性│ガラス転移点（℃）│
├────┼─────┼─────┼───┼───┼─────────┤
│        │          │          │      │      │                  │
│実施例１│    ○    │    ○    │ 0.45 │  ○  │        ９９      │
│        │          │          │      │      │                  │
│実施例２│    ○    │    ○    │ 0.47 │  ○  │        ５２      │
│        │          │          │      │      │                  │
│実施例３│    ○    │    ○    │ 0.49 │  ○  │        １６      │
│        │          │          │      │      │                  │
│実施例４│    ○    │    ○    │ 0.49 │  ○  │        −８      │
│        │          │          │      │      │                  │
├────┼─────┼─────┼───┼───┼─────────┤
│        │          │          │      │      │                  │
│比較例１│    △    │    ○    │ 0.46 │  ×  │      −２０      │
│        │          │          │      │      │                  │
│比較例２│    △    │    ×    │ 0.44 │  ○  │      １２０      │
│        │          │          │      │      │                  │
│比較例３│    ×    │    ×    │ 0.32 │  ×  │        −        │
│        │          │          │      │      │                  │
└────┴─────┴─────┴───┴───┴─────────┘
【手続補正７】
【補正対象書類名】明細書
【補正対象項目名】００４８
【補正方法】変更
【補正の内容】
【００４８】
また角形比（Ｂｒ／Ｂｍ）は、作製した水性磁性インクを用いて、印字する媒体に対して水平方向、印字方向に対して平行方向に３０００エルステッドの磁場を印加しながらインクジェットプリンタで印字した場合の磁気ストライプの磁気特性から判定した。
【手続補正８】
【補正対象書類名】明細書
【補正対象項目名】００４９
【補正方法】変更
【補正の内容】
【００４９】
耐擦性は、上記磁気ストライプを１２時間自然乾燥させた後、不織布で擦り、不織布の汚れの有無を目視で観察した。その結果、２回擦っても全く汚れが生じない場合を○、２回以上擦ると汚れが生じる場合を△、１回の擦りで汚れが生じる場合を×とした。